(57)【要約】      （修正有）【課題】液体の流動性を向上させる。【解決手段】液体流動装置２は、重合反応性液体が流動する流路２２と、流路２２に接続されたポンプ２４と、単位体積あたりにおける水分含有量が抑制された酸素を含む気体を空気取り込み口３２より流路２２中の重合反応性液体に供給する気体供給部２７と、を備えることによって、重合反応性液体の熱による重合を防止しつつ、水分による色材の凝集を抑制し、重合反応性液体の流動の阻害を低減する。【選択図】図２
2016159575.tif 000002
【特許請求の範囲】
【請求項１】
重合反応性液体が流動する流路と、
前記流路に接続されたポンプと、
単位体積あたりにおける水分含有量が抑制された酸素を含む気体を、前記流路中の前記重合反応性液体に供給する気体供給部と、を備えることを特徴とする液体流動装置。
【請求項２】
前記気体供給部は、前記重合反応性液体の流動方向における前記ポンプの上流側に配置されることを特徴とする請求項１に記載の液体流動装置。
【請求項３】
前記気体供給部は、給気モジュールを備え、
前記給気モジュールは、外気を取り込む空気取り込み口と、
前記空気取り込み口から取り込んだ空気を、前記流路中の前記重合反応性液体に供給する空気供給口と、を有し、  
前記空気取り込み口に、空気に含まれる水分を吸着する水分吸着部を備えることを特徴とする、請求項１または請求項２に記載の液体流動装置。
【請求項４】
前記気体供給部は、前記流路中の前記重合反応性液体に、ドライエアーを供給するドライエアー供給機を備えることを特徴とする、請求項１または請求項２に記載の液体流動装置。
【請求項５】
前記気体供給部は、前記流路中の前記重合反応性液体に、酸素ガスを供給する酸素ガス供給機を備えることを特徴とする、請求項１または請求項２に記載の液体流動装置。
【請求項６】
前記気体供給部は、給気モジュールを備え、
前記給気モジュールは、外気を取り込む空気取り込み口と、
前記空気取り込み口から取り込んだ空気を、前記流路中の前記重合反応性液体に供給する空気供給口と、を有し、
前記空気取り込み口に、ドライエアー供給機を備えることを特徴とする請求項１または請求項２に記載の液体流動装置。
【請求項７】
前記気体供給部は、給気モジュールを備え、
前記給気モジュールは、外気を取り込む空気取り込み口と、
前記空気取り込み口から取り込んだ空気を、前記流路中の前記重合反応性液体に供給する空気供給口と、を有し、
前記空気取り込み口に、酸素ガス供給機を備えることを特徴とする請求項１または請求項２に記載の液体流動装置。
【請求項８】
前記気体供給部を通過した前記重合反応性液体中の酸素濃度が５ｐｐｍ以上２１ｐｐｍ未満であり、かつ前記重合反応性液体中の水分量が０．０５％以上０．７７％未満であることを特徴とする請求項１から請求項７のいずれか一項に記載の液体流動装置。
【請求項９】
液体を噴射するヘッドと、
重合反応性液体が流動する流路と前記流路に接続されたポンプと水分が抑制された酸素を含む気体を前記流路中の前記重合反応性液体に供給する気体供給部と、を有する液体流動装置と、を備えたことを特徴とする記録装置。
【発明の詳細な説明】
【技術分野】
【０００１】
本発明は、液体流動装置、記録装置に関する。
【背景技術】
【０００２】
従来、例えば、特許文献１に記載されているように、重合反応性液体をギヤポンプで流動させる際に、ポンプ室内で摩擦熱により重合反応が起きて流動を阻害するのを防ぐため、ポンプ室を気体透過性がある材料で構成し、ポンプに外気を供給している。
【先行技術文献】
【特許文献】
【０００３】
【特許文献１】特開２０１２−２０５５９号公報
【発明の概要】
【発明が解決しようとする課題】
【０００４】
しかしながら、特許文献１の流動装置のポンプに対して直接的に外気を供給すると、酸素とともに外気に含まれる多くの水分も供給してしまう。これにより重合反応性液体中の水分が多くなって色材の分散性が劣化し、色材が凝集して流動を阻害してしまうという課題があることがわかった。
【課題を解決するための手段】
【０００５】
本発明は、上述の課題を解決するためになされたものであり、重合反応性液体の水分による色材の凝集を抑制し、重合反応性液体の流動の阻害が低減される液体流動装置、およびそれを備えた記録装置を提供することを目的とする。
【０００６】
［適用例１］本適用例に係る液体流動装置は、重合反応性液体が流動する流路と、流路に接続されたポンプと、単位体積あたりにおける水分含有量が抑制された酸素を含む気体を、流路中の前記重合反応性液体に供給する気体供給部と、を備えることを特徴とする。
【０００７】
本適用例によれば、例えば、外気を直接流路中の重合反応性液体に供給する場合に比べ、水分が抑制された酸素を含む気体を供給することが可能であるため、重合反応性液体の熱による重合を防止しつつ、水分による色材の凝集を抑制することができ、これによって、重合反応性液体の流動の阻害を低減することができる。
【０００８】
［適用例２］上記適用例に記載の気体供給部は、前記重合反応性液体の流動方向における前記ポンプの上流側に配置されることが好ましい。
【０００９】
本適用例によれば、重合反応性液体の流動方向に対する上流側に配置することにより、流路中の重合反応性液体に、水分が抑制された酸素を含む気体を確実に供給することが可能であるため、重合反応性液体の熱による重合を防止しつつ、水分による色材の凝集を抑制することが確実にでき、これによって、重合反応性液体の流動の阻害をより低減するという効果を得ることができる。
【００１０】
［適用例３］上記適用例に記載の気体供給部は、給気モジュールを備え、前記給気モジュールは、外気を取り込む空気取り込み口と、前記空気取り込み口から取り込んだ空気を、前記流路中の前記重合反応性液体に供給する空気供給口と、を有し、前記空気取り込み口に、空気に含まれる水分を吸着する水分吸着部を備えることが好ましい。
【００１１】
本適用例によれば、給気モジュールを用いることにより、流路中の重合反応性液体に、酸素を含む気体を供給でき、給気モジュールの空気取り込み口に、空気に含まれる水分を吸着する水分吸着部を備えることによって、水分が少ない気体を供給することができる。これによって、重合反応性液体の流動の阻害を低減するという効果を得ることができる。
【００１２】
［適用例４］上記適用例に記載の気体供給部は、前記流路中の前記重合反応性液体に、ドライエアーを供給するドライエアー供給機を備えることが好ましい。
【００１３】
本適用例によれば、ドライエアー供給機を用いることにより、流路中の重合反応性液体に、より水分が少ない気体を供給することができる。これによって、重合反応性液体の流動の阻害をより低減するという効果を得ることができる。
【００１４】
［適用例５］上記適用例に記載の気体供給部は、前記流路中の前記重合反応性液体に、酸素ガスを供給する酸素ガス供給機を備えることが好ましい。
【００１５】
本適用例によれば、酸素ガス供給機を用いることにより、流路中の重合反応性液体に、水分が少ない状態の酸素を供給することができる。これによって、重合反応性液体の流動の阻害をより低減するという効果を得ることができる。
【００１６】
［適用例６］上記適用例に記載の気体供給部は、給気モジュールを備え、前記給気モジュールは、外気を取り込む空気取り込み口と、前記空気取り込み口から取り込んだ空気を、前記流路中の前記重合反応性液体に供給する空気供給口と、を有し、前記空気取り込み口に、ドライエアー供給機を備えることが好ましい。
【００１７】
本適用例によれば、ドライエアー供給機と給気モジュールを併用することにより、流路中の重合反応性液体に、より水分が少ない気体を効率よく供給することができる。これによって、重合反応性液体の流動の阻害をより低減するという効果を得ることができる。
【００１８】
［適用例７］上記適用例に記載の気体供給部は、給気モジュールを備え、前記給気モジュールは、外気を取り込む空気取り込み口と、前記空気取り込み口から取り込んだ空気を、前記流路中の前記重合反応性液体に供給する空気供給口と、を有し、前記空気取り込み口に、酸素ガス供給機を備えることが好ましい。
【００１９】
本適用例によれば、酸素ガス供給機と給気モジュールを併用することにより、流路中の重合反応性液体に、より水分が少ない気体を効率よく供給することができる。これによって、重合反応性液体の流動の阻害をより低減するという効果を得ることができる。
【００２０】
［適用例８］上記適用例に記載の気体供給部を通過した前記重合反応性液体中の酸素濃度が５ｐｐｍ以上２１ｐｐｍ未満であり、かつ前記重合反応性液体中の水分量が０．０５％以上０．７７％未満であることが好ましい。
【００２１】
本適用例によれば、上記適用例に記載の気体供給部を通過することによって、重合反応性液体中の酸素濃度が５ｐｐｍ以上２１ｐｐｍ未満であり、かつ前記重合反応性液体中の水分量が０．０５％以上０．７７％未満のものを得ることができる。
【００２２】
［適用例９］本適用例に係る記録装置は、液体を噴射するヘッドと、重合反応性液体が流動する流路と前記流路に接続されたポンプと水分が抑制された酸素を含む気体を前記流路中の前記重合反応性液体に供給する気体供給部とを有する液体流動装置と、を備えることを特徴とする。
【００２３】
本適用例によれば、上記適用例に記載の液体流動装置を備えることによって、装置内で詰まることがなく、重合反応性液体を安定して流動できる記録装置を得ることができる。
【図面の簡単な説明】
【００２４】
【図１】実施形態１に係る液体流動装置を搭載した記録装置の構成を示す概略図。
【図２】実施形態１に係る液体流動装置の概略構成図。
【図３】実施形態２に係る液体流動装置の概略構成図。
【図４】実施形態３に係る液体流動装置の概略構成図。
【図５】実施形態４に係る液体流動装置の概略構成図。
【図６】実施形態５に係る液体流動装置の概略構成図。
【発明を実施するための形態】
【００２５】
本実施形態の液体流動装置は、重合反応性液体が流動する流路と、前記流路に接続されたポンプと、単位体積あたりにおける水分含有量が抑制された酸素を含む気体を、前記流路中の前記重合反応性液体に供給する気体供給部と、を備える。液体流動装置としては、記録装置、造形装置などの重合反応性液体を用いる装置や、重合反応性液体を用いる装置が備えるものである、流路とポンプと気体供給部とを含む部分、などがあげられる。以下、本発明の実施形態について、記録装置の一種であるインクジェット式プリンター（以下、単に「プリンター」と表記する）に具体化した一実施形態を、図面を参照して説明する。
【００２６】
重合反応性液体としては、放射線の照射により硬化する放射線硬化型液体などがあげられる。照射する放射線としては、紫外線、赤外線、可視光線、エックス線などがあげられる。硬化性や硬化物の性能が優れる点や、液体の材料が入手しやすい点で、紫外線の照射により硬化する紫外線硬化型液体が好ましい。液体としては、例えば記録に用いるインク、造形に用いる造形材料などが上げられる。
重合反応性液体として、酸素による重合阻害性を有する液体を用いてもよく、この場合、酸素による重合阻害性に注意が必要となる。酸素による重合阻害性を有する液体としては、ラジカル重合開始剤とラジカル重合性化合物を含有するラジカル重合性液体が上げられる。以下、重合反応性液体の例としてインクに具体化した一実施形態を記載する。
本実施形態のプリンターは、重合反応して硬化する一方で酸素による重合阻害性を有する流体（液体）として、紫外線硬化型インク（以下、単に「インク」と表記する）を用いる。なお、本実施形態では、一色（例えば白色）のインクに対応する構成について図示及び説明しているため、複数色のインクを用いる場合には、同様の構成を色毎に備えればよい。なお、以下の各図においては、各層や各部材を認識可能な程度の大きさにするため、各層や各部材の尺度を実際とは異ならせしめている。
【００２７】
（実施形態１）
図１は、実施形態１に係る液体流動装置を搭載した記録装置の構成を示す概略図である。図２は、実施形態１に係る液体流動装置の概略構成図である。図１に示すように、プリンター１は、インクを流動させる液体流動装置２と、インクを貯留するインクタンク１２と、流体噴射ヘッド１３（１３Ａ，１３Ｂ，１３Ｃ，１３Ｄ）と、インクタンク１２と各流体噴射ヘッド１３との間でインクを循環（流動）させる循環流路１４と、紫外線照射装置（図示略）とを備える。各流体噴射ヘッド１３は、インクを噴射する複数のノズル１５と、ノズル１５に供給するインクを一時貯留するインク室１６と、インク室１６にインクを流入させる流入孔１７と、インク室１６からインクを流出させる流出孔１８とを有している。
【００２８】
そして、プリンター１は、図示しない媒体に対して、流体噴射ヘッド１３に設けられたノズル１５からインクを噴射することで、印刷（記録）を行う。また、紫外線照射装置がインクを受容した媒体に対して紫外線を照射することでインクを硬化させ、媒体上に定着させる。
【００２９】
なお、インクとしては、重合性化合物を６０質量％以上含有することが好ましく、６０〜９９質量％含有することがより好ましい。さらに、必要により、重合開始剤、顔料、その他の添加剤などを含有しても良い。これらはそれぞれ複数種を用いても良い。顔料を含む場合、顔料の含有量は０．５〜２５質量％が好ましく、１〜２０質量％がより好ましい。重合開始剤を含有する場合、重合開始剤の含有量は、１〜１５質量％が好ましく、３〜１３質量％がより好ましい。その他の添加剤を含有する場合、その含有量は、０．０５〜１０質量％が好ましい。重合性化合物としてはモノマー、オリゴマーなどが上げられ、重合反応の種類でいうと、ラジカル重合性化合物、カチオン重合性化合物などがあげられる。
さらには、オリゴマー０．０１〜１０％、モノマー６０〜８５％、顔料３〜５％、光重合開始剤６〜１２％、添加剤１〜８％を含有するものを採用することができる。そして、重合開始剤としては、例えば紫外線や電子線などの照射や熱によってラジカルを発生するような、酸素重合阻害性（嫌気性）を有するもの（ラジカル重合開始剤）を採用することができる。また、媒体としては、用紙、プラスチックフィルム、シール、金属箔、ガラス板、布など、液体を受容可能な任意の素材及び形状のものを採用することができる。
重合反応性液体としては、硬化性や硬化物の性能が優れる点で非水系液体が好ましい。非水系液体は、水を主要な溶媒成分とするものではなく、液体の機能や性能を奏するための機能成分としては水を含有しない液体である。液体に含有する水の含有量は５質量％以下であり、好ましくは３質量％以下であり、さらに好ましくは１質量％以下である。
【００３０】
流体噴射ヘッド１３のインク室１６内には、その内部を２分するようにフィルター１９が張設されている。インク室１６は、フィルター１９によって区分された一方側（下流側）がノズル１５に連通するとともに、他方側（上流側）が流入孔１７及び流出孔１８に連通している。そして、インク室１６は、循環流路１４の一部を構成している。
【００３１】
ノズル１５からインクが噴射される際には、インクは循環流路１４内において図１に矢印で示す正循環方向に循環されるとともに、フィルター１９で濾過されたインクがノズル１５に供給される。そのため、フィルター１９によってインク中に混入した気泡や異物等が除かれ、ノズル１５の目詰まりが抑制されるようになっている。
【００３２】
循環流路１４は、インク噴射時にインクタンク１２から流体噴射ヘッド１３のインク室１６へインクを供給する供給流路２０と、各インク室１６からインクタンク１２へインクを返送する返送流路２１とを有している。また、供給流路２０は、正循環方向における上流端がインクタンク１２内に連通する本流路２２と、下流端が流体噴射ヘッド１３に接続される複数の分岐流路２３とを有している。すなわち、各分岐流路２３の上流端は、本流路２２の下流端から分岐する態様となっている。
【００３３】
本流路２２には、循環流路１４においてインクを循環させるための流動装置としてのポンプ２４が設けられている。また、本流路２２には、ポンプ２４の正循環方向における下流側となる位置に、本流路２２を開閉するための開閉弁２５が設けられている。また、本流路２２には、水分が抑制された酸素を含む気体を流路中のインクに供給するための気体供給部２７が設けられている。なお、本実施形態では、気体供給部２７は、本流路２２のインクの流動方向におけるポンプ２４の上流側に設けられている。すなわち、ポンプ２４を通過する前のインクに、水分が抑制された酸素を含む気体を供給できるため、熱による重合や水分による色材の凝集を抑制することができる。この場合、気体供給部２７を通過したインク中の酸素濃度が５ｐｐｍ以上２１ｐｐｍ未満であり、かつインク中の水分量が０．０５％以上０．７７％未満であることが好ましい。
【００３４】
返送流路２１は、各分岐流路２３及び流体噴射ヘッド１３と対応するように複数設けられている。なお、インクをインクタンク１２にスムーズに還流させるために、返送流路２１は分岐流路２３よりも流路断面積が大きくなっている。そして、各返送流路２１には、この返送流路２１を開閉するための開閉弁２６がそれぞれ設けられている。開閉弁２５，２６は任意に開閉操作を行うことができる弁であり、電磁弁や機械的に動作する弁を採用することができる。
【００３５】
本実施形態に係る紫外線硬化型インク組成物は、下記一般式（１）で示されるビニルエーテル基含有（メタ）アクリル酸エステル類のモノマーを含有することができる。
ＣＨ２＝ＣＲ１−ＣＯＯ−Ｒ２−Ｏ−ＣＨ＝ＣＨ−Ｒ３  …（１）
（式（１）中、Ｒ１は、水素原子またはメチル基を表す。Ｒ２は、炭素数２〜２０の２価の有機残基を表す。Ｒ３は、水素原子または炭素数１〜１１の１価の有機残基を表す。）
【００３６】
上記の一般式（１）で示されるモノマーの具体例としては、例えば、（メタ）アクリル酸２−ビニロキシエチル、（メタ）アクリル酸３−ビニロキシプロピル、（メタ）アクリル酸１−メチル−２−ビニロキシエチル、（メタ）アクリル酸２−ビニロキシプロピル、（メタ）アクリル酸４−ビニロキシブチル、（メタ）アクリル酸１−メチル−３−ビニロキシプロピル、（メタ）アクリル酸１−ビニロキシメチルプロピル、（メタ）アクリル酸２−メチル−３−ビニロキシプロピル、（メタ）アクリル酸１，１−ジメチル−２−ビニロキシエチル、（メタ）アクリル酸３−ビニロキシブチル、（メタ）アクリル酸１−メチル−２−ビニロキシプロピル、（メタ）アクリル酸２−ビニロキシブチル、（メタ）アクリル酸４−ビニロキシシクロヘキシル、（メタ）アクリル酸６−ビニロキシヘキシル、（メタ）アクリル酸４−ビニロキシメチルシクロヘキシルメチル、（メタ）アクリル酸３−ビニロキシメチルシクロヘキシルメチル、（メタ）アクリル酸２−ビニロキシメチルシクロヘキシルメチル、（メタ）アクリル酸ｐ−ビニロキシメチルフェニルメチル、（メタ）アクリル酸ｍ−ビニロキシメチルフェニルメチル、（メタ）アクリル酸ｏ−ビニロキシメチルフェニルメチル、（メタ）アクリル酸２−（２−ビニロキシエトキシ）エチル、（メタ）アクリル酸２−（ビニロキシイソプロポキシ）エチル、（メタ）アクリル酸２−（ビニロキシエトキシ）プロピル、（メタ）アクリル酸２−（ビニロキシエトキシ）イソプロピル、（メタ）アクリル酸２−（ビニロキシイソプロポキシ）プロピル、（メタ）アクリル酸２−（ビニロキシイソプロポキシ）イソプロピル、（メタ）アクリル酸２−（ビニロキシエトキシエトキシ）エチル、（メタ）アクリル酸２−（ビニロキシエトキシイソプロポキシ）エチル、（メタ）アクリル酸２−（ビニロキシイソプロポキシエトキシ）エチル、（メタ）アクリル酸２−（ビニロキシイソプロポキシイソプロポキシ）エチル、（メタ）アクリル酸２−（ビニロキシエトキシエトキシ）プロピル、（メタ）アクリル酸２−（ビニロキシエトキシイソプロポキシ）プロピル、（メタ）アクリル酸２−（ビニロキシイソプロポキシエトキシ）プロピル、（メタ）アクリル酸２−（ビニロキシイソプロポキシイソプロポキシ）プロピル、（メタ）アクリル酸２−（ビニロキシエトキシエトキシ）イソプロピル、（メタ）アクリル酸２−（ビニロキシエトキシイソプロポキシ）イソプロピル、（メタ）アクリル酸２−（ビニロキシイソプロポキシエトキシ）イソプロピル、（メタ）アクリル酸２−（ビニロキシイソプロポキシイソプロポキシ）イソプロピル、（メタ）アクリル酸２−（ビニロキシエトキシエトキシエトキシ）エチル、（メタ）アクリル酸２−（ビニロキシエトキシエトキシエトキシエトキシ）エチル、（メタ）アクリル酸２−（イソプロペノキシエトキシ）エチル、（メタ）アクリル酸２−（イソプロペノキシエトキシエトキシ）エチル、（メタ）アクリル酸２−（イソプロペノキシエトキシエトキシエトキシ）エチル、（メタ）アクリル酸２−（イソプロペノキシエトキシエトキシエトキシエトキシ）エチル、（メタ）アクリル酸ポリエチレングリコールモノビニルエーテル、（メタ）アクリル酸ポリプロピレングリコールモノビニルエーテル等が挙げられる。
【００３７】
また、本実施形態に係る紫外線硬化型インク組成物は、上記ビニルエーテル基含有（メタ）アクリル酸エステル類以外に、従来公知の、単官能、２官能、及び３官能以上の多官能といった種々のモノマー及びオリゴマーも使用可能である（以下、「その他の重合性化合物」という。）。上記モノマーとしては、例えば、（メタ）アクリル酸、イタコン酸、クロトン酸、イソクロトン酸およびマレイン酸等の不飽和カルボン酸やそれらの塩またはエステル、ウレタン、アミドおよびその無水物、アクリロニトリル、スチレン、種々の不飽和ポリエステル、不飽和ポリエーテル、不飽和ポリアミド、ならびに不飽和ウレタンが挙げられる。また、上記オリゴマーとしては、例えば、直鎖アクリルオリゴマー等の上記のモノマーから形成されるオリゴマー、エポキシ（メタ）アクリレート、オキセタン（メタ）アクリレート、脂肪族ウレタン（メタ）アクリレート、芳香族ウレタン（メタ）アクリレート、ポリエステル（メタ）アクリレートが挙げられる。
【００３８】
その他の重合性化合物のうち、（メタ）アクリル酸のエステル、即ち（メタ）アクリレートが好ましい。
【００３９】
上記（メタ）アクリレートのうち、単官能（メタ）アクリレートとしては、例えば、イソアミル（メタ）アクリレート、ステアリル（メタ）アクリレート、ラウリル（メタ）アクリレート、オクチル（メタ）アクリレート、デシル（メタ）アクリレート、イソミリスチル（メタ）アクリレート、イソステアリル（メタ）アクリレート、２−エチルヘキシル−ジグリコール（メタ）アクリレート、２−ヒドロキシブチル（メタ）アクリレート、ブトキシエチル（メタ）アクリレート、エトキシジエチレングリコール（メタ）アクリレート、メトキシジエチレングリコール（メタ）アクリレート、メトキシポリエチレングリコール（メタ）アクリレート、メトキシプロピレングリコール（メタ）アクリレート、フェノキシエチル（メタ）アクリレート、テトラヒドロフルフリル（メタ）アクリレート、イソボルニル（メタ）アクリレート、２−ヒドロキシエチル（メタ）アクリレート、２−ヒドロキシプロピル（メタ）アクリレート、２−ヒドロキシ−３−フェノキシプロピル（メタ）アクリレート、ラクトン変性可とう性（メタ）アクリレート、ｔ−ブチルシクロヘキシル（メタ）アクリレート、ジシクロペンタニル（メタ）アクリレート、及びジシクロペンテニルオキシエチル（メタ）アクリレートが挙げられる。
【００４０】
上記（メタ）アクリレートのうち、２官能（メタ）アクリレートとしては、例えば、トリエチレングリコールジ（メタ）アクリレート、テトラエチレングリコールジ（メタ）アクリレート、ポリエチレングリコールジ（メタ）アクリレート、ジプロピレングリコールジ（メタ）アクリレート、トリプロピレングリコールジ（メタ）アクリレート、ポリプロピレングリコールジ（メタ）アクリレート、１，４−ブタンジオールジ（メタ）アクリレート、１，６−ヘキサンジオールジ（メタ）アクリレート、１，９−ノナンジオールジ（メタ）アクリレート、ネオペンチルグリコールジ（メタ）アクリレート、ジメチロール−トリシクロデカンジ（メタ）アクリレート、ビスフェノールＡのＥＯ（エチレンオキサイド）付加物ジ（メタ）アクリレート、ビスフェノールＡのＰＯ（プロピレンオキサイド）付加物ジ（メタ）アクリレート、ヒドロキシピバリン酸ネオペンチルグリコールジ（メタ）アクリレート、及びポリテトラメチレングリコールジ（メタ）アクリレートが挙げられる。
【００４１】
上記（メタ）アクリレートのうち、３官能以上の多官能（メタ）アクリレートとしては、例えば、トリメチロールプロパントリ（メタ）アクリレート、ＥＯ変性トリメチロールプロパントリ（メタ）アクリレート、ペンタエリスリトールトリ（メタ）アクリレート、ペンタエリスリトールテトラ（メタ）アクリレート、ジペンタエリスリトールヘキサ（メタ）アクリレート、ジトリメチロールプロパンテトラ（メタ）アクリレート、グリセリンプロポキシトリ（メタ）アクリレート、カウプロラクトン変性トリメチロールプロパントリ（メタ）アクリレート、ペンタエリスリトールエトキシテトラ（メタ）アクリレート、及びカプロラクタム変性ジペンタエリスリトールヘキサ（メタ）アクリレートが挙げられる。
【００４２】
本実施形態に係る紫外線硬化型インク組成物は、光重合開始剤を含有してもよい。光重合開始剤は、紫外線照射によってラジカルの活性種を発生し、上記モノマーの重合反応を開始させるものであれば特に制限されない。
【００４３】
光ラジカル重合開始剤の具体例としては、アセトフェノン、アセトフェノンベンジルケタール、１−ヒドロキシシクロヘキシルフェニルケトン、２，２−ジメトキシ−２−フェニルアセトフェノン、キサントン、フルオレノン、べンズアルデヒド、フルオレン、アントラキノン、トリフェニルアミン、カルバゾール、３−メチルアセトフェノン、４−クロロベンゾフェノン、４，４’−ジメトキシベンゾフェノン、４，４’−ジアミノベンゾフェノン、ミヒラーケトン、ベンゾインプロピルエーテル、ベンゾインエチルエーテル、ベンジルジメチルケタール、１−（４−イソプロピルフェニル）−２−ヒドロキシ−２−メチルプロパン−１−オン、２−ヒドロキシ−２−メチル−１−フェニルプロパン−１−オン、チオキサントン、ジエチルチオキサントン、２−イソプロピルチオキサントン、２−クロロチオキサントン、２−メチル−１−［４−（メチルチオ）フェニル］−２−モルホリノ−プロパン−１−オン、ビス（２，４，６−トリメチルベンゾイル）−フェニルフォスフィンオキサイド、２，４，６−トリメチルベンゾイルージフェニルーフォスフィンオキサイド、２，４−ジエチルチオキサントン、およびビス−（２，６−ジメトキシベンゾイル）−２，４，４−トリメチルペンチルフォスフィンオキシドが挙げられる。
【００４４】
光ラジカル重合開始剤の市販品としては、例えば、ＩＲＧＡＣＵＲＥ  ６５１（２，２−ジメトキシ−１，２−ジフェニルエタン−１−オン）、ＩＲＧＡＣＵＲＥ  １８４（１−ヒドロキシーシクロヘキシルーフェニル−ケトン）、ＤＡＲＯＣＵＲ  １１７３（２−ヒドロキシ−２−メチル−１−フェニル−プロパン−１−オン）、ＩＲＧＡＣＵＲＥ  ２９５９（１−［４−（２−ヒドロキシエトキシ）−フェニル］−２−ヒドロキシ−２−メチル−１−プロパン−１−オン）、ＩＲＧＡＣＵＲＥ  １２７（２−ヒドロキシ−１−｛４−［４−（２−ヒドロキシ−２−メチル−プロピオニル）−ベンジル］フェニル｝−２−メチル−プロパン−１−オン）、ＩＲＧＡＣＵＲＥ  ９０７（２−メチル−１−（４−メチルチオフェニル）−２−モルフォリノプロパン−１−オン）、ＩＲＧＡＣＵＲＥ  ３６９（２−ベンジル−２−ジメチルアミノ−１−（４−モルフォリノフェニル）−ブタノン−１）、ＩＲＧＡＣＵＲＥ  ３７９（２−（ジメチルアミノ）−２−［（４−メチルフェニル）メチル］−１−［４−（４−モルホリニル）フェニル］−１−ブタノン）、ＤＡＲＯＣＵＲ  ＴＰＯ（２，４，６−トリメチルベンゾイルージフェニルーフォスフィンオキサイド）、ＩＲＧＡＣＵＲＥ  ８１９（ビス（２，４，６−トリメチルベンゾイル）−フェニルフォスフィンオキサイド）、ＩＲＧＡＣＵＲＥ  ７８４（ビス（η５−２，４−シクロペンタジエン−１−イル）−ビス（２，６−ジフルオロ−３−（１Ｈ−ピロール−１−イル）−フェニル）チタニウム）、ＩＲＧＡＣＵＲＥ  ＯＸＥ  ０１（１．２−オクタンジオン，１−［４−（フェニルチオ）−，２−（Ｏ−ベンゾイルオキシム）］）、ＩＲＧＡＣＵＲＥ  ＯＸＥ  ０２（エタノン，１−［９−エチル−６−（２−メチルベンゾイル）−９Ｈ−カルバゾール−３−イル］−，１−（Ｏ−アセチルオキシム））、ＩＲＧＡＣＵＲＥ  ７５４（オキシフェニル酢酸、２−[２−オキソ−２−フェニルアセトキシエトキシ]エチルエステルとオキシフェニル酢酸、２−（２−ヒドロキシエトキシ）エチルエステルの混合物）、Ｌｕｃｉｒｉｎ  ＴＰＯ、ＬＲ８８９３、ＬＲ８９７０（以上、ＢＡＳＦジャパン社製）、ＫＡＹＡＣＵＲＥ  ＤＥＴＸ−Ｓ（２，４−ジエチルチオキサントン）（日本化薬株式会社製）、ユベクリルＰ３６（ＵＣＢ社製）、Ｓｐｅｅｄｃｕｒｅ  ＴＰＯ（ジフェニル−２，４，６−トリメチルベンゾイルホスフィンオキサイド）、Ｓｐｅｅｄｃｕｒｅ  ＤＥＴＸ（２，４−ジエチルチオキサンテン−９−オン）（以上、Ｌａｍｂｓｏｎ社製）等が挙げられる。
【００４５】
上記光重合開始剤は、１種単独で用いてもよく、２種以上を組み合わせて用いてもよい。
【００４６】
本実施形態のインク組成物は、色材として顔料をさらに含んでもよい。顔料は、無機顔料及び有機顔料のいずれも使用することができる。
【００４７】
無機顔料としては、ファーネスブラック、ランプブラック、アセチレンブラック、チャネルブラック等のカーボンブラック（Ｃ．Ｉ．ピグメントブラック  ７）類、酸化鉄、酸化チタンを使用することができる。
【００４８】
有機顔料としては、不溶性アゾ顔料、縮合アゾ顔料、アゾレーキ、キレートアゾ顔料等のアゾ顔料、フタロシアニン顔料、ペリレン及びペリノン顔料、アントラキノン顔料、キナクリドン顔料、ジオキサン顔料、チオインジゴ顔料、イソインドリノン顔料、キノフタロン顔料等の多環式顔料、染料キレート（例えば、塩基性染料型キレート、酸性染料型キレート等）、染色レーキ（塩基性染料型レーキ、酸性染料型レーキ）、ニトロ顔料、ニトロソ顔料、アニリンブラック、昼光蛍光顔料が挙げられる。
【００４９】
更に詳しくは、ブラックインクとして使用されるカーボンブラックとしては、Ｎｏ．２３００、Ｎｏ．９００、ＭＣＦ８８、Ｎｏ．３３、Ｎｏ．４０、Ｎｏ．４５、Ｎｏ．５２、ＭＡ７、ＭＡ８、ＭＡ１００、Ｎｏ．２２００Ｂ等（以上、三菱化学社（Mitsubishi Chemical Corporation）製商品名）、Ｒａｖｅｎ  ５７５０、Ｒａｖｅｎ  ５２５０、Ｒａｖｅｎ  ５０００、Ｒａｖｅｎ  ３５００、Ｒａｖｅｎ  １２５５、Ｒａｖｅｎ  ７００等（以上、コロンビアカーボン（Carbon Columbia）社製商品名）、Ｒｅｇａ１  ４００Ｒ、Ｒｅｇａ１  ３３０Ｒ、Ｒｅｇａ１  ６６０Ｒ、Ｍｏｇｕｌ  Ｌ、Ｍｏｎａｒｃｈ  ７００、Ｍｏｎａｒｃｈ  ８００、Ｍｏｎａｒｃｈ  ８８０、Ｍｏｎａｒｃｈ  ９００、Ｍｏｎａｒｃｈ  １０００、Ｍｏｎａｒｃｈ  １１００、Ｍｏｎａｒｃｈ  １３００、Ｍｏｎａｒｃｈ  １４００等（キャボット社（CABOT JAPAN K．K．）製商品名）、Ｃｏｌｏｒ  Ｂｌａｃｋ  ＦＷ１、Ｃｏｌｏｒ  Ｂｌａｃｋ  ＦＷ２、Ｃｏｌｏｒ  Ｂｌａｃｋ  ＦＷ２Ｖ、Ｃｏｌｏｒ  Ｂｌａｃｋ  ＦＷ１８、Ｃｏｌｏｒ  Ｂｌａｃｋ  ＦＷ２００、Ｃｏｌｏｒ  Ｂ１ａｃｋ  Ｓ１５０、Ｃｏｌｏｒ  Ｂｌａｃｋ  Ｓ１６０、Ｃｏｌｏｒ  Ｂｌａｃｋ  Ｓ１７０、Ｐｒｉｎｔｅｘ  ３５、Ｐｒｉｎｔｅｘ  Ｕ、Ｐｒｉｎｔｅｘ  Ｖ、Ｐｒｉｎｔｅｘ  １４０Ｕ、Ｓｐｅｃｉａｌ  Ｂｌａｃｋ  ６、Ｓｐｅｃｉａｌ  Ｂｌａｃｋ  ５、Ｓｐｅｃｉａｌ  Ｂｌａｃｋ  ４Ａ、Ｓｐｅｃｉａｌ  Ｂｌａｃｋ  ４等（以上、デグッサ（Degussa）社製商品名）が挙げられる。
【００５０】
ホワイトインクに使用される顔料としては、Ｃ．Ｉ．ピグメント  ホワイト  ６、１８、２１が挙げられる。
【００５１】
イエローインクに使用される顔料としては、Ｃ．Ｉ．ピグメント  イエロー  １，２，３，４，５，６，７，１０，１１，１２，１３，１４，１６，１７，２４，３４，３５，３７，５３，５５，６５，７３，７４，７５，８１，８３，９３，９４，９５，９７，９８，９９，１０８，１０９，１１０，１１３，１１４，１１７，１２０，１２４，１２８，１２９，１３３，１３８，１３９，１４７，１５１，１５３，１５４，１５５，１６７，１７２，１８０が挙げられる。
【００５２】
マゼンタインクに使用される顔料としては、Ｃ．Ｉ．ピグメント  レッド  １，２，３，４，５，６，７，８，９，１０，１１，１２，１４，１５，１６，１７，１８，１９，２１，２２，２３，３０，３１，３２，３７，３８，４０，４１，４２，４８（Ｃａ），４８（Ｍｎ），５７（Ｃａ），５７：１，８８，１１２，１１４，１２２，１２３，１４４，１４６，１４９，１５０，１６６，１６８，１７０，１７１，１７５，１７６，１７７，１７８，１７９，１８４，１８５，１８７，２０２，２０９，２１９，２２４，２４５，又はＣ．Ｉ．ピグメント  ヴァイオレット  １９，２３，３２，３３，３６，３８，４３，５０が挙げられる。
【００５３】
シアンインクに使用される顔料としては、Ｃ．Ｉ．ピグメント  ブルー  １，２，３，１５，１５：１，１５：２，１５：３，１５：３４，１５：４，１６，１８，２２，２５，６０，６５，６６，又はＣ．Ｉ．バット  ブルー  ４，６０が挙げられる。
【００５４】
また、マゼンタ、シアン及びイエロー以外の顔料としては、例えば、Ｃ．Ｉ．ピグメント  グリーン  ７，１０，又はＣ．Ｉ．ピグメント  ブラウン  ３，５，２５，２６，又はＣ．Ｉ．ピグメント  オレンジ  １，２，５，７，１３，１４，１５，１６，２４，３４，３６，３８，４０，４３，６３が挙げられる。
【００５５】
上記顔料は１種単独で用いてもよく、２種以上を併用してもよい。
【００５６】
本実施形態のインク組成物は、界面活性剤（レベリング剤）をさらに含んでもよい。界面活性剤としては、特に限定されないが、例えば、シリコーン系界面活性剤、アクリル系界面活性剤を用いることができる。
【００５７】
上記のシリコーン系界面活性剤の市販品としては、例えば、ＢＹＫ−３４７、ＢＹＫ−３４８、ＢＹＫ−ＵＶ３５００、ＢＹＫ−ＵＶ３５１０、ＢＹＫ−ＵＶ３５３０、ＢＹＫ−ＵＶ３５７０（以上、ＢＹＫ社製商品名）等が挙げられる。
【００５８】
上記のアクリル系界面活性剤の市販品としては、例えば、１９７０，２３０，ＬＦ−１９８０，ＬＦ−１９８２（−５０），ＬＦ−１９８３（−５０），ＬＦ−１９８４（−５０），ＬＨＰ−９５，ＬＨＰ−９６，ＵＶＸ−３５，ＵＶＸ−３６，ＵＶＸ−２７０、ＵＶＸ−２７１，ＵＶＸ−２７２，ＡＱ−７１２０，ＡＱ−７１３０（以上、楠本化成社製商品名）、ＢＹＫ−３５０，ＢＹＫ−３５２，ＢＹＫ−３５４，ＢＹＫ−３５５，ＢＹＫ−３５８，ＢＹＫ−３８０，ＢＹＫ−３８１，ＢＹＫ−３９２（以上、ＢＹＫ社製商品名）、ポリフローＮｏ．５７，９５（以上、共栄社油脂化学工業社製商品名）等が挙げられる。
【００５９】
本実施形態に係る紫外線硬化型インク組成物は、上記に挙げた添加剤以外の添加剤（成分）を含有してもよい。このような成分としては、特に制限されないが、例えば従来公知の、分散剤、重合促進剤、重合禁止剤、浸透促進剤、湿潤剤（保湿剤）定着剤、防黴剤、防腐剤、酸化防止剤、キレート剤、増粘剤が挙げられる。
【００６０】
次に、気体供給部２７を含む液体流動装置２の構成について説明する。
【００６１】
図２に示すように、気体供給部２７は、本流路２２に接続された給気モジュール本体３１と、給気モジュール本体３１に外気を取り込む空気取り込み口３２と、取り込んだ空気を、流路中の重合反応性液体に供給する空気供給口３３とを備えている。
【００６２】
そして、空気取り込み口３２には、空気に含まれる水分を吸着する水分吸着部３４が設けられている。なお、水分吸着部３４に用いられる水分吸着材として、シリカゲル、モレキュラーシーブ、酸化アルミニウム、塩化カルシウム、酸化カルシウム、活性無水硫酸カルシウム、酸化マグネシウム、過塩素酸マグネシウム、硫酸マグネシウム（無水）、酸化リン（Ｖ）、炭酸カリウム（無水）等の乾燥剤が利用可能である。
【００６３】
以上、本実施形態によれば、水分吸着部３４を空気が通過することによって、水分が抑制された酸素を含む気体を空気取り込み口３２から取り込むことが可能となり、酸素重合阻害性によってインクの熱による重合を防止しつつ、水分による色材の凝集を抑制することができ、これによって、インクの流動の阻害を低減することができる。
【００６４】
（実施形態２）
図３は、実施形態２に係る液体流動装置（気体供給部を含む）の概略構成図である。本実施形態に係る記録装置について、これらの図を参照して説明する。なお、実施形態１と同一の構成部位については、同一の番号を使用し、重複する説明は省略する。
【００６５】
図３に示すように、気体供給部２７ａは、本流路２２のインクに、ドライエアーを供給するドライエアー供給機４１を備えている。ドライエアー供給機としては、特に限定されないが、例えば、大気圧露点温度が−１０℃以下のドライエアーを供給できる機器を用いることができる。
【００６６】
以上、本実施形態によれば、本流路２２のインクに、水分が抑制された酸素を含む気体を直接取り込むことが可能となり、酸素重合阻害性によってインクの熱による重合を防止しつつ、水分による色材の凝集をより抑制することができ、これによって、インクの流動の阻害をより低減することができる。
【００６７】
（実施形態３）
図４は、実施形態３に係る液体流動装置（気体供給部を含む）の概略構成図である。本実施形態に係る記録装置について、これらの図を参照して説明する。なお、実施形態１と同一の構成部位については、同一の番号を使用し、重複する説明は省略する。
【００６８】
図４に示すように、気体供給部２７ｂは、本流路２２のインクに、酸素ガスを供給する酸素ガス供給機４２を備えている。酸素ガス供給機としては、特に限定されないが、例えば、窒素を吸着する機能のある特殊なゼオライト（モレキュラーシーブ）を入れ、加圧と減圧を繰り返すことにより空気中の酸素と、酸素以外の窒素、二酸化炭素、水分を分離する方式（Ｐｒｅｓｓｕｒｅ  Ｓｗｉｎｇ  Ａｄｓｏｒｐｔｉｏｎ  略称ＰＳＡ方式）の機器を用いることができる。
【００６９】
以上、本実施形態によれば、本流路２２のインクに、水分が少ない状態の酸素を直接取り込むことが可能となり、酸素重合阻害性によってインクの熱による重合をより防止しつつ、水分による色材の凝集をより抑制することができ、これによって、インクの流動の阻害をより低減することができる。
【００７０】
（実施形態４）
図５は、実施形態４に係る液体流動装置（気体供給部を含む）の概略構成図である。本実施形態に係る記録装置について、これらの図を参照して説明する。なお、実施形態１と同一の構成部位については、同一の番号を使用し、重複する説明は省略する。
【００７１】
図５に示すように、気体供給部２７ｃは、空気取り込み口３２に、ドライエアーを供給するドライエアー供給機４１を備えている。ドライエアー供給機としては、特に限定されないが、例えば、大気圧露点温度が−１０℃以下のドライエアーを供給できる機器を用いることができる。
【００７２】
以上、本実施形態によれば、給気モジュール本体３１のインクに、水分が抑制された酸素を含む気体を効率よく取り込むことが可能となり、酸素重合阻害性によってインクの熱による重合をより防止しつつ、水分による色材の凝集をより抑制することができ、これによって、インクの流動の阻害をさらに低減することができる。
【００７３】
（実施形態５）
図６は、実施形態４に係る液体流動装置（気体供給部を含む）の概略構成図である。本実施形態に係る記録装置について、これらの図を参照して説明する。なお、実施形態１と同一の構成部位については、同一の番号を使用し、重複する説明は省略する。
【００７４】
図６に示すように、気体供給部２７ｄは、空気取り込み口３２に、酸素ガスを供給する酸素ガス供給機４２を備えている。酸素ガス供給機としては、特に限定されないが、例えば、窒素を吸着する機能のある特殊なゼオライト（モレキュラーシーブ）を入れ、加圧と減圧を繰り返すことにより空気中の酸素と、酸素以外の窒素、二酸化炭素、水分を分離する方式（Ｐｒｅｓｓｕｒｅ  Ｓｗｉｎｇ  Ａｄｓｏｒｐｔｉｏｎ  略称ＰＳＡ方式）の機器を用いることができる。
【００７５】
以上、本実施形態によれば、給気モジュール本体３１のインクに、水分が少ない状態の酸素を効率よく取り込むことが可能となり、酸素重合阻害性によってインクの熱による重合をさらに防止しつつ、水分による色材の凝集をより抑制することができ、これによって、インクの流動の阻害をさらに低減することができる。
【００７６】
なお、本発明は上述した実施形態に限定されず、上述した実施形態に種々の変更や改良などを加えることができる。変形例を以下に述べる。
【００７７】
（変形例１）
気体供給部２７（２７ａ，２７ｂ，２７ｃ，２７ｄ）はポンプ２４内部のインクに直接供給できるように設けてもよい。
【００７８】
以上、本変形例によれば、上述した実施形態での効果に加えて、ポンプ中のインクに水分が抑制された酸素を含む気体を直接取り込むことが可能となり、流動の阻害を低減することができるインクを時間の遅延なく供給することができる。
【００７９】
（変形例２）
気体供給部２７（２７ａ，２７ｂ，２７ｃ，２７ｄ）は本流路２２のインクの流動方向におけるポンプ２４の上流側に複数設けてもよい。
【００８０】
以上、本変形例によれば、上述した実施形態での効果に加えて、インク流量が多くなる大型の記録装置に対しても、流動の阻害を低減することができるインクを安定して供給することができる。
【００８１】
［実施例］
次に、実施例１から実施例５、比較例１及び比較例２について説明する。
【００８２】
１．インクの組成等について
表１に示す紫外線硬化型インクを製作する。
【００８３】
【表１】
2016159575.tif 000003
【００８４】
２．評価構成（液体流動装置）
【００８５】
（実施例１）
インクタンクとポンプ（ギヤポンプ）とが接続された流路間に気体を供給する気体供給部を配置する。
気体供給部は、水分吸着部が搭載された給気モジュールを使用する。
給気モジュール：ＥＦ−Ｇ３−Ｐ（ＤＩＣ社製）
水分吸着部：シリカゲル、青（中粒）（関東化学社製）
流路：ジュンロン・内層フッ素ポリマー多層チューブ（Junkosha社製）
【００８６】
（実施例２）
インクタンクとギヤポンプとが接続された流路間に気体を供給する気体供給部を配置する。
気体供給部は、ドライエアー供給機を使用する。
ドライエアー供給機：ＱＤ１０−５０（アイ・エイ・シー社製）
流路：ジュンロン・内層フッ素ポリマー多層チューブ（Junkosha社製）
【００８７】
（実施例３）
インクタンクとギヤポンプとが接続された流路間に気体を供給する気体供給部を配置する。
気体供給部は、酸素ガス供給機を使用する。
酸素ガス供給機：ＳＯＭ５００Ｂ（山陽電子工業社製）
流路：ジュンロン・内層フッ素ポリマー多層チューブ（Junkosha社製）
【００８８】
（実施例４）
インクタンクとギヤポンプとが接続された流路間に気体を供給する気体供給部を配置する。
気体供給部は、ドライエアー供給機が搭載された給気モジュールを使用する。
給気モジュール：ＥＦ−Ｇ３−Ｐ（ＤＩＣ社製）
ドライエアー供給機：ＱＤ１０−５０（アイ・エイ・シー社製）
流路：ジュンロン・内層フッ素ポリマー多層チューブ（Junkosha社製）
【００８９】
（実施例５）
インクタンクとギヤポンプとが接続された流路間に気体を供給する気体供給部を配置する。
気体供給部は、酸素ガス供給機が搭載された給気モジュールを使用する。
給気モジュール：ＥＦ−Ｇ３−Ｐ（ＤＩＣ社製）
酸素ガス供給機：ＳＯＭ５００Ｂ（山陽電子工業社製）
流路：ジュンロン・内層フッ素ポリマー多層チューブ（Junkosha社製）
【００９０】
（比較例１）
インクタンクとギヤポンプとを流路で接続する。気体供給部は無し。
流路：ジュンロン・内層フッ素ポリマー多層チューブ（Junkosha社製）
【００９１】
（比較例２）
インクタンクとギヤポンプとが接続された流路間に気体を供給する気体供給部を配置する。
気体供給部は、給気モジュールを使用する。
給気モジュール：ＥＦ−Ｇ３−Ｐ（ＤＩＣ社製）
流路：ジュンロン・内層フッ素ポリマー多層チューブ（Junkosha社製）
【００９２】
３．評価方法
【００９３】
３．１インク中の酸素量の評価方法について
ギヤポンプを駆動させ、インクタンク内のインクを流動させる。次いで、各気体供給部を駆動させ、流路内のインクに気体を供給する（なお、比較例１は除く）。次いで、インクの流動方向における気体供給部の下流側のインクを採取する。そして、ガスクロマトグラフ６８９０Ｎ（Agilent  Technologies  社製）を用いて、採取したインク中の酸素量を測定する。測定条件は、インク量１μｌ、加温１５０℃、測定時間５分とする。本評価では、インク中の酸素量により流路内のインク重合の抑制効果を評価することができる。そして、インク中に酸素量が多い場合にインク重合がより抑制される。本評価では、酸素量が７ｐｐｍ以上（許容範囲内）の場合は「ＡＡ」と表す。また、酸素量が５ｐｐｍ以上７ｐｐｍ未満（許容範囲内）の場合は「Ａ」と表す。一方、酸素量が５ｐｐｍ未満（許容範囲外）の場合は「Ｂ」と表す。
【００９４】
３．２インク中水分量の評価方法について
ギヤポンプを駆動させ、インクタンク内のインクを流動させる。次いで、各気体供給部を駆動させ、流路内のインクに気体を供給する（なお、比較例１は除く）。次いで、インクの流動方向における気体供給部の下流側のインクを採取する。そして、自動加熱気化水分測定システムＡＱＳ２２０１０（平沼産業社製）を用いて、採取したインク中の水分量を測定する。測定条件は、インク量０．４ｇ、加熱温度１３５℃、加熱時間２０分とする。本評価では、インク中の水分量により流路内のインクに含まれる色材の凝集の抑制効果を評価することができる。そして、インク中に水分量が少ない場合に色材の凝集がより抑制される。本評価では、水分量が０．２１％未満（許容範囲内）の場合は「ＡＡ」と表す。また、水分量が０．２１％以上０．７７％未満（許容範囲内）の場合は「Ａ」と表す。一方、酸素量が０．７７％以上（許容範囲外）の場合は「Ｂ」と表す。
【００９５】
３．３総合評価について
上記インク中酸素量の評価結果及びインク中水分量の評価結果を考慮して各実施例及び各比較例の総合評価を行う。ここで、インク中酸素量の評価結果及びインク中水分量の評価結果がともに「Ａ」の場合、または、インク中酸素量の評価結果及びインク中水分量の評価結果の一方が「Ａ」で他方が「ＡＡ」の場合は、「○」（良い）となる。また、インク中酸素量の評価結果及びインク中水分量の評価結果がともに「ＡＡ」の場合は、「◎」（さらに良い）となる。一方、インク中酸素量の評価結果及びインク中水分量の評価結果がともに「Ｂ」の場合、または、インク中酸素量の評価結果及びインク中水分量の評価結果の一方が「Ｂ」で他方が「Ａ」の場合は、「×」（不可）となる。
【００９６】
４．評価結果
評価結果は、表２の通りである。
【００９７】
【表２】
2016159575.tif 000004
【００９８】
表２に示すように、実施例１から実施例５の何れの実施例もインク中の酸素量が多く、また、インク中の水分量も少ない結果であった。これにより、実施例１から実施例５では流路を流動するインクの重合が抑制されるとともに、インク中の色材の凝集が抑制され、インク流動性に優れていることが分かった。一方、比較例１及び比較例２では、総合評価において満足のいく結果が得られなかった。これは、インク中の水分量が比較的多いため、インク中の色材の凝集を抑制することができないためである。
【符号の説明】
【００９９】
１…プリンター（記録装置）、２…液体流動装置、２２…本流路（インク流路）、２４…ポンプ、２７（２７ａ，２７ｂ，２７ｃ，２７ｄ）…気体供給部、３１…給気モジュール本体、３２…空気取り込み口、３３…空気供給口、３４…水分吸着部、４１…ドライエアー供給機、４２…酸素ガス供給機。
【図１】
2016159575.tif 000005
【図２】
2016159575.tif 000006
【図３】
2016159575.tif 000007
【図４】
2016159575.tif 000008
【図５】
2016159575.tif 000009
【図６】
2016159575.tif 000010